(57)【要約】【課題】本発明の目的は、トイレの便器の表面に対して、優れた防汚効果を付与できるトイレ便器用コーティング剤を提供することである。【解決手段】非晶質二酸化ケイ素を用いてトイレ便器をコーティングすることにより、糞便汚れに対して格段に優れた防汚効果を付与できる。【選択図】なし【特許請求の範囲】
【請求項１】
非晶質二酸化ケイ素を含む、トイレ便器用コーティング剤。
【請求項２】
非晶質二酸化ケイ素を含むコーティング剤を、トイレ便器の表面に接触させる、トイレ便器のコーティング方法。
【発明の詳細な説明】
【技術分野】
【０００１】
本発明は、トイレ便器の表面に対して優れた防汚効果を付与できるトイレ便器用コーティング剤に関する。
【背景技術】
【０００２】
家庭や商業施設等において、トイレを衛生的な状態に保つことは、居住者や使用者等の健康維持はもちろん、快適で気分よく生活する上で重要である。従来、トイレを衛生的な状態にする製品の一つとして、トイレ用洗浄剤が開発され使用されている。しかしながら、トイレ用洗浄剤では、トイレ便器の表面に糞便汚れが付着し難くなる効果（防汚効果）の点では限界がある。そこで、従来、トイレの便器の表面をコーティングすることにより、防汚効果を付与することが検討されている。
【０００３】
従来、金属、ガラス、陶器等の硬質表面に対して防汚効果を付与する方法としては、撥水化処理、及び親水化処理が知られている。
【０００４】
撥水化処理は、硬質表面に撥水性を付与することにより、水分を含む汚垢を反発させることにより付着し難くすることができる。このような撥水化処理は、衣類、自動車の塗装面等に広く適用されているが、トイレ便器の撥水処理への使用も検討されている。例えば、特許文献１には、フッ素系両新媒性物質を使用することによって、トイレ便器を撥水化処理できることが開示されている。
【０００５】
一方、親水化処理は、硬質表面に親水性を付与することにより、硬質表面の水に対する接触角を低下させ、水分を含む汚垢を流れ易くすることにより付着し難くすることができる。このような親水化処理は、ガラスや鏡の防曇や帯電防止等に広く適用されているが、トイレ便器の親水化処理への使用も検討されている。例えば、特許文献２には、特定のアセチレングリコールのアルキレノキサイド付加物を使用することによって、トイレ便器を親水化処理できることが開示されている。
【０００６】
しかしながら、糞便には、腸内細菌、油性物質、親水性物質等が混在しており、他の汚垢とは組成が著しく異なるため、従来の一般的な硬質表面に対する撥水化処理や親水化処理では、トイレ便器の糞便汚れに対する防汚効果は十分とはいえない。また、特許文献１及び２では、トイレ便器の表面処理によって防汚効果を付与できることが開示されているが、消費者ニーズの高まりに追従するために、防汚効果を向上させた処理剤の開発が望まれている。
【先行技術文献】
【特許文献】
【０００７】
【特許文献１】特開２０００−１４４１７７号公報
【特許文献２】特開２００６−３０７１４８号公報
【発明の概要】
【発明が解決しようとする課題】
【０００８】
本発明の目的は、トイレ便器の表面に対して、優れた防汚効果を付与できるトイレ便器用コーティング剤を提供することである。
【課題を解決するための手段】
【０００９】
本発明者は、前記課題を解決すべく鋭意検討を行ったところ、非晶質二酸化ケイ素を用いてトイレ便器をコーティングすることにより、糞便汚れに対して格段に優れた防汚効果を付与できることを見出した。本発明は、かかる知見に基づいて、更に検討を重ねることにより完成したものである。
【００１０】
即ち、本発明は、下記に掲げる態様の発明を提供する。
項１．非晶質二酸化ケイ素を含む、トイレ便器用コーティング剤。
項２．  非晶質二酸化ケイ素を含むコーティング剤を、トイレ便器の表面に接触させる、トイレ便器のコーティング方法。
【発明の効果】
【００１１】
本発明によれば、トイレ便器の表面を非晶質二酸化ケイ素でコーティングすることにより、糞便汚れに対して格段に優れた防汚効果を付与できるので、トイレ便器を衛生的な状態に保つことが可能になる。
【発明を実施するための形態】
【００１２】
１．トイレ便器用コーティング剤
本発明のトイレ便器用コーティング剤は、非晶質二酸化ケイ素を含むことを特徴とする。以下、本発明のトイレ便器用コーティング剤について詳述する。
【００１３】
［非晶質二酸化ケイ素］
本発明のトイレ便器用コーティング剤では、トイレ便器の表面をコーティングする成分として、非晶質二酸化ケイ素を使用する。非晶質二酸化ケイ素は、トイレ便器の表面に接触させると、トイレ便器の表面に付着してコーティングした状態になることにより、糞便汚れに対して格段に優れた防汚効果を付与する。
【００１４】
本発明で使用される非晶質二酸化ケイ素の粒子径（二次粒子径）については、特に制限されず、例えば、ｎｍオーダーからμｍオーダーの範囲から適宜選択すればよい。
【００１５】
本発明のトイレ便器用コーティング剤における非晶質二酸化ケイ素の濃度については、後述する使用時の濃度を満たすように適宜設定すればよい。
【００１６】
例えば、本発明のトイレ便器用コーティング剤が、希釈されることなく、そのままトイレ便器の表面に適用される態様（以下、「非濃縮タイプ」と表記することもある）である場合には、本発明のイレ便器用コーティング剤における非晶質二酸化ケイ素の濃度として、例えば０．０００００１〜９９重量％、好ましくは０．０００００２〜１０重量％、更に好ましくは０．００００１〜７重量％、特に好ましくは１〜５重量％が挙げられる。
【００１７】
また、例えば、本発明のトイレ便器用コーティング剤が、水で希釈された後にトイレ便器の表面に適用される態様（以下、「濃縮タイプ」と表記することもある）である場合には、本発明のトイレ便器用コーティング剤における非晶質二酸化ケイ素の濃度は、希釈後の濃度が前記非濃縮タイプにおける非晶質二酸化ケイ素の濃度の範囲になるように、設定される希釈倍率に応じて適宜設定すればよい。本発明のトイレ便器用コーティング剤が濃縮タイプである場合、設定される希釈倍率としては、例えば、１０〜１００００００倍程度、好ましくは１００〜５０００００倍程度、更に好ましくは１０００〜１０００００倍程度が挙げられる。
【００１８】
［その他の成分］
本発明のトイレ便器用コーティング剤は、非晶質二酸化ケイ素以外に、他の添加剤や基剤を含んでいてもよい。このような添加剤や基剤としては、例えば、水、１価低級アルコール、多価アルコール、界面活性剤、漂白剤、香料、消臭剤、着色剤、可溶化剤、殺菌剤、キレート剤、増量剤、溶解性調整剤、充填剤、ｐＨ調整剤、増粘剤、無機系ビルダー、有機系ビルダー、酵素等が挙げられる。
【００１９】
本発明のトイレ便器用コーティング剤が非濃縮タイプである場合には、水；メタノール、エタノール、プロパノール、イソプロパノール、ブタノール等の炭素数２〜５の１価アルコール；エチレングリコール、プロピレングリコール、ジプロピレングリコール、グリセリン等の多価アルコール等の水性基剤を配合し、非晶質二酸化ケイ素が前述する濃度になるように調整すればよい。
【００２０】
また、本発明のトイレ便器用コーティング剤が濃縮タイプである場合には、前述する基材や添加剤を配合し、設定される希釈倍率に応じて非晶質二酸化ケイ素の濃度を適宜調整して、液状、半固形状、固形状のいずれの形状にすればよい。
【００２１】
［使用方法］
本発明のトイレ便器用コーティング剤は、トイレ便器の表面（ボウル部の表面）に対して非晶質二酸化ケイ素をコーティングさせ、糞便汚れに対する防汚効果を付与する目的で使用される。
【００２２】
非晶質二酸化ケイ素をトイレ便器の表面にコーティングさせるには、前述する濃度に調整した非晶質二酸化ケイ素をトイレ便器の表面に接触させればよい。本発明のトイレ便器用コーティング剤が非濃縮タイプである場合には、本発明のトイレ便器用コーティング剤をそのままトイレ便器の表面に接触させればよい。また、本発明のトイレ便器用コーティング剤が濃縮タイプである場合には、本発明のトイレ便器用コーティング剤を設定された希釈倍率になるように水で稀釈してトイレ便器の表面に接触させればよい。
【００２３】
本発明のトイレ便器用コーティング剤をトイレ便器の表面に接触させるには、トイレ便器の表面に対して、本発明のトイレ便器用コーティング剤を噴霧、塗布、流水等を行えばよい。本発明のトイレ便器用コーティング剤をトイレ便器の表面に接触させる際には、必要に応じてブラシでブラッシングを行ってもよい。
【００２４】
本発明のトイレ便器用コーティング剤の１回当たりの使用量については、トイレ便器の表面に接触させる方法等に応じて適宜設定すればよいが、例えば、１回当たりの使用量として、非晶質二酸化ケイ素が０．０２〜１０００ｍｇ程度となる量が挙げられる。
【００２５】
また、本発明のトイレ便器用コーティング剤を用いて、非晶質二酸化ケイ素をコーティングさせたトイレ便器は、トイレの使用によって徐々に非晶質二酸化ケイ素が流出するので、例えば、１〜８週間程度に１回の頻度で本発明のトイレ便器用コーティング剤を使用してコーティングを行うことが望ましい。また、本発明のトイレ便器用コーティング剤をフラッシュ水に含有させた状態にしておき、トイレの使用時に非晶質二酸化ケイ素がトイレ便器表面にコーティングできるようにしておくことにより、コーティング状態を維持し、優れた防汚効果を持続させることもできる。
【００２６】
２．トイレ便器のコーティング方法
本発明のトイレ便器のコーティング方法は、非晶質二酸化ケイ素を含むトイレ便器用コーティング剤をトイレ便器の表面に接触させることを特徴とする。本発明のトイレ便器のコーティング方法によって、トイレの便器の表面に対して優れた防汚効果を付与することが可能になる。
【００２７】
本発明のトイレ便器のコーティング方法の具体的態様については、前記「１．トイレ便器用コーティング剤」の欄に記載の通りである。
【実施例】
【００２８】
以下、実施例を挙げて、本発明を説明するが、本発明はこれらの実施例に限定されるものではない。
【００２９】
試験例１
先ず、以下に示す試験液を準備した。
非晶質二酸化ケイ素含有液：非晶質二酸化ケイ素５重量％含有液、商品名「サーフコートＡＦ１」（日本ペイント・サーフケミカルズ株式会社）
イソプレングリコール含有液：イソプレングリコール９９重量％含有液、商品名「ＩＰＧ−Ｓ」（株式会社クラレ）
ポリオキシエチレンソルビタンモノオレート含有液：商品名「ブラウノンＯＴ−１０６」（青木油脂工業株式会社）
ポリオキシエチレンソルビタントリオレエート含有液：商品名「ブラウノンＯＴ−３２０」（青木油脂工業株式会社）
ポリオキシエチレンステアリルエーテル含有液：商品名「ブラウノンＳＲ−７２０」（青木油脂工業株式会社）
ポリグリセリン脂肪酸エステル含有液：商品名「グリサーフＤＰ−９」（青木油脂工業株式会社）
ポリオキシエチレン合成アルコールエーテル含有液：商品名「ファインサーフＮＥ−５０」（青木油脂工業株式会社）
ポリエーテル変性シリコン含有液：商品名「ＳＨ３７７１Ｍ」（東レ・ダウコーニング株式会社）
プロピレングリコールモノリシノレート含有液：商品名「ＰＧＭＲ」（伊藤製油株式会社）
アクリルポリマー含有液：アクリルポリマー６０重量％含有液、商品名「ポリフローＫＬ−８５０」（共栄社化学株式会社）
両新媒性オリゴマー含有液：両新媒性オリゴマー１４重量％含有液、商品名「ポリフローＫＬ−９００」（共栄社化学株式会社）
ポリエチレンオキサイド含有液：ポリエチレンオキサイド９６重量％含有液、商品名「アルコックスＥ−３０」（名成化学工業株式会社）
アセチレングリコール含有液：アセチレングリコール１００重量％含有液、商品名「サーフィノール４８５」（日信化工株式会社）
【００３０】
衛生陶器のカットタイル（ＫＹタイルＰ４−１００、日本テストパネル株式会社製、１ｃｍ×５ｃｍ、厚み０．５ｃｍ）をアセトンで洗浄した後に、蒸留水で洗浄し、自然乾燥を行った。乾燥後のカットタイルに、前記試験溶液２滴（約４０μｌ）を滴下して全体に塗り広げた後に自然乾燥させた。その後、試験溶液で処理したカットタイルの表面に、疑似糞便としてオレイン酸を３か所（１カ所当たり０．０２ｇ）に滴下し、この状態のカットタイルを、常温の蒸留水１５０ｍｌを入れた３００ｍｌ容のビーカーの底に３秒間かけて沈め、静置した。カットタイルをビーカーの底に沈めた時点から、３か所の疑似糞便が全て剥がれるまでの時間を計測し、以下の判定基準に従って、防汚効果を評価した。
＜防汚効果の判定基準＞
◎：３か所の疑似糞便が全て剥がれるまでに要した時間が３０秒以下である。
○：３か所の疑似糞便が全て剥がれるまでに要した時間が３０秒超６０秒以下である。
×：３か所の疑似糞便が全て剥がれるまでに要した時間が６０秒超である。
【００３１】
得られた結果を表１に示す。従従来、硬質表面の親水化処理に使用されている処理液である比較例１〜１２では、疑似糞便に対する防汚効果が不十分であった。これに対して、非晶質二酸化ケイ素含有液を使用した実施例１の場合には、疑似糞便に対する防汚効果が格段に優れていた。
【００３２】
【表１】
2020002251.tif 000002
【００３３】
試験例２
試験液として、非晶質二酸化ケイ素含有液（非晶質二酸化ケイ素５重量％含有液、商品名「サーフコートＡＦ１」、日本ペイント・サーフケミカルズ株式会社）を準備した。衛生陶器のカットタイル（ＫＹタイルＰ４−１００、日本テストパネル株式会社製、１ｃｍ×５ｃｍ、厚み０．５ｃｍ）ををアセトンで洗浄した後に、蒸留水で洗浄し、自然乾燥を行った。乾燥後のカットタイルに、前記試験溶液２滴（約４０μｌ）を滴下して全体に塗り広げた後に自然乾燥させた。その後、カットタイルを、試験溶液で処理した面が上になるようにして、実験用のトイレ便器内に固定し、フラッシュ水を１０５回フラッシュさせた（１回のフラッシュ当たりの水量は約１０ｌ）。１０５回のフラッシュが終了した後に、カットタイルを回収して１日間自然乾燥した。自然乾燥後のカットタイルの表面（試験溶液で処理した面）に、疑似糞便としてオレイン酸を３か所（１カ所当たり０．０２ｇ）に滴下し、この状態のカットタイルを、常温の蒸留水１５０ｍｌを入れた３００ｍｌ容のビーカーの底に３秒間かけて沈め、静置した。カットタイルをビーカーの底に沈めた時点から、疑似糞便がカットタイルから剥がれ落ちる時間を計測し、以下の判定基準に従って、耐水試験後の防汚効果を評価した。
＜耐水試験後の防汚効果の判定基準＞
◎：２カ所の疑似糞便が剥がれるまでに要した時間が３０秒以下である。
○：２カ所の疑似糞便が剥がれるまでに要した時間が３０秒超６０秒以下である。
×：２カ所の疑似糞便が剥がれるまでに要した時間間が６０秒超である。
【００３４】
得られた結果を表２に示す。この結果、非晶質二酸化ケイ素含有液を使用した場合には、１０５回のフラッシュ後でも、カットタイル上で非晶質二酸化ケイ素がコーティングされた状態が維持され、疑似糞便に対する防汚効果が奏されることが確認された。
【表２】
2020002251.tif 000003